(57)【要約】【課題】焼入れ条件による変動が小さく、焼入れ後の靭性に優れる薄鋼板およびその製造方法を提供する。【解決手段】鋼成分としてmass%で、C:0.10〜0.37%、Si:1%以下、Mn:2.5%以下、P:0.1%以下、S:0.03%以下、sol.Al:0.01〜0.1％、N:0.0005〜0.0050％、B:0.0003〜0.0050％を含有し、14B/10.8N:0.50以上を満足し、鋼中析出物であるBNの平均粒径が0.1μm以上であり、かつ焼入れ後の旧オーステナイト粒径が2〜25μmであることを特徴とする焼入れ後の靭性に優れる冷延鋼板。【選択図】図3
2005350776.tif 000002
【特許請求の範囲】
【請求項１】
鋼成分としてmass%で、C:0.10〜0.37%、Si:1%以下、Mn:2.5%以下、P:0.1%以下、S:0.03%以下、sol.Al:0.01〜0.1％、N:0.0005〜0.0050％、B:0.0003〜0.0050％を含有し、14B/10.8N:0.50以上を満足し、鋼中析出物であるBNの平均粒径が0.1μm以上であり、かつ焼入れ後の旧オーステナイト粒径が2〜25μmであることを特徴とする焼入れ後の靭性に優れる冷延鋼板。
【請求項２】
鋼成分としてさらに、mass%で、Ni、Cr、Moの1種以上を、合計で1%以下含有することを特徴とする請求項１記載の焼入れ後の靭性に優れる冷延鋼板。
【請求項３】
鋼成分としてさらに、mass%で、Nb:0.1%以下、V:0.1%以下、Ca:0.01%以下、Cu:1%以下の1種以上を含有することを特徴とする請求項１または請求項2記載の焼入れ後の靭性に優れる冷延鋼板。
【請求項４】
請求項1ないし請求項3のいずれかに記載の鋼成分を有する鋼を、巻取温度720℃以下で熱間圧延し、酸洗した後、冷圧率30%以上で冷間圧延し、その後、640℃以上Ac1変態点以下で焼鈍することにより、鋼中析出物であるBNの平均粒径が0.1μm以上であり、かつ焼入れ後の旧オーステナイト粒径が2〜25μmである冷延鋼板を得ることを特徴とする焼入れ後の靭性に優れる冷延鋼板の製造方法。
【請求項５】
請求項1ないし請求項3のいずれかに記載の鋼成分を有する鋼を、巻取温度720℃以下で熱間圧延し、酸洗した後、640℃以上Ac1変態点以下で球状化焼鈍して、冷圧率30%以上で冷間圧延し、その後、600℃以上Ac1変態点以下で焼鈍することにより、鋼中析出物であるBNの平均粒径が0.1μm以上であり、かつ焼入れ後の旧オーステナイト粒径が2〜25μmである冷延鋼板を得ることを特徴とする焼入れ後の靭性に優れる冷延鋼板の製造方法。
【発明の詳細な説明】
【技術分野】
【０００１】
本発明は、自動車の構造部品等に使用される薄鋼板およびその製造方法に関する。
【背景技術】
【０００２】
現在、ドアインパクトビームやセンターピラー等の自動車構造部品として、軽量かつ高耐久性の観点から980MPa以上の高強度の鋼板が使用されている。しかし、これらの部品は成形性が厳しいため、上記高強度の鋼板を使用した場合、割れや形状不良の問題が多く、また、素材コストも高い。
【０００３】
近年では、このような問題を背景に440MPaレベルの低強度の薄鋼板を用いて成形を行い、高周波焼入れ等により高強度化が図られている。このような例として、非特許文献1では、センターピラーリンフォースメントやフロントクロスメンバー等において、それぞれ、440MPa、390MPaの鋼板を用いて高周波焼入れにより高強度化している。そして、表面が3次元形状をしている部品に対し、高周波焼入れを行うに際して焼入れコイルをロボットに支持させ、これを部品形状に沿って精密に移動させながら焼入れを行う方法を新規に開発している。
【０００４】
また、後熱処理により高強度化する技術としては、特許文献1において、レーザー照射による部分強化の方法が開示されている。
【０００５】
特許文献2では、高エネルギー密度ビーム照射により強化する技術が開示されている。
【非特許文献１】まてりあ、第37巻、第6号(1998)
【特許文献１】特開昭60-238424号公報
【特許文献２】特開平7-126807号公報
【発明の開示】
【発明が解決しようとする課題】
【０００６】
しかしながら、非特許文献1に記載の技術では、焼入れ条件の変動を小さくするため、莫大な設備投資が必要となっている。
【０００７】
特許文献1に記載の技術は、レーザー照射部は極く僅かであり、部材の強度上昇には長時間を要する。また、設備投資も莫大となりコスト増を招く。
【０００８】
特許文献2に記載の技術は、局所的な強化を行うだけであるため、得られる強度レベルも710MPa程度に過ぎない。また、靭性については言及されてない。
【０００９】
このように、焼入れ安定性に優れ、かつ焼入れ後の靭性に優れる鋼板は未だ提案されてないのが現状である。
【００１０】
よって、本発明は、焼入れ条件による変動が小さく、焼入れ後の靭性に優れる薄鋼板およびその製造方法を提供することを目的とする。
【課題を解決するための手段】
【００１１】
本発明者らが上記目的を達成するために、鋭意研究を重ねた結果、以下のことを見出した。
【００１２】
1)加熱温度が1000℃以下、特に950℃以下での焼入れ性に対しては、成分組成が大きく影響し、C、Bの添加が必須である。
【００１３】
2)焼入れ後の靭性に対しては、析出物の粒径、ミクロ組織の影響が大きく、B含有鋼において、BNの形態が加熱時のオーステナイト粒径を大きく変化させ、BNが微細に析出している場合、加熱中にBNが溶解し著しくオーステナイト粒径が粗大化するためシャルピー衝撃吸収エネルギーが低下する。
【００１４】
3)ミクロ組織においてオーステナイト粒径が小さい場合、冷却時にフェライトが部分的に生成してしまいフェライトとオーステナイト界面で亀裂が伸展しやすくなり靭性が低下する。
【００１５】
4)さらに、高周波加熱後の冷却までの時間の変動といった焼入れ条件の変動に対しては、B/N(14B/10.8N)の影響が大きく、B/N(14B/10.8N)が小さい場合、高周波加熱後の冷却時にフェライトが生成し、オーステナイト粒径が細粒化した場合と同じく靭性が低下する。
【００１６】
本発明はかかる知見に基づきなされたもので、鋼成分としてmass%で、C:0.10〜0.37%、Si:1%以下、Mn:2.5%以下、P:0.1%以下、S:0.03%以下、sol.Al:0.01〜0.1％、N:0.0005〜0.0050％、B:0.0003〜0.0050％を含有し、14B/10.8N:0.50以上を満足し、鋼中析出物であるBNの平均粒径が0.1μm以上であり、かつ焼入れ後の旧オーステナイト粒径が2〜25μmであることを特徴とする焼入れ後の靭性に優れる冷延鋼板である。
【００１７】
この発明において、さらに、鋼成分としてmass%で、Ni、Cr、Moの1種以上を、合計で1%以下含有することを特徴とする焼入れ後の靭性に優れる冷延鋼板とすることもできる。
【００１８】
さらにまた、鋼成分としてmass%で、Nb:0.1%以下、V:0.1%以下、Ca:0.01%以下、Cu:1%以下の1種以上を含有することを特徴とする焼入れ後の靭性に優れる冷延鋼板とすることもできる。
【００１９】
上記の発明の薄鋼板を得ることができる製造方法の発明は、上記の鋼成分を有する鋼を、巻取温度720℃以下で熱間圧延し、酸洗した後、冷圧率30%以上で冷間圧延し、その後、640℃以上Ac1変態点以下で焼鈍することを特徴とする焼入れ後の靭性に優れる冷延鋼板の製造方法である。
【００２０】
この製造方法の発明においてさらに、巻取温度720℃以下で熱間圧延し、酸洗した後、640℃以上Ac1変態点以下で球状化焼鈍して、冷圧率30%以上で冷間圧延し、その後、600℃以上Ac1変態点以下で焼鈍することを特徴とする焼入れ後の靭性に優れる冷延鋼板の製造方法とすることもできる。
【発明の効果】
【００２１】
本発明によれば、低温短時間での焼入れ性に優れ、かつシャルピー衝撃吸収エネルギーが高く、焼入れ条件による変動が小さい焼入れ後の靭性に優れる薄鋼板を得ることができる。さらに、上記薄鋼板が安定して低コストで得られるため、高強度部材として工業的に有用な効果をもたらし、例えば、自動車構造部品として最適である。
【発明を実施するための最良の形態】
【００２２】
まず、鋼板の鋼成分について限定理由を説明する。
【００２３】
C:0.10〜0.37%
Cは、焼入れ後の強度を得るための重要な元素であり、980MPa以上を得るには少なくとも0.10%以上が必要である。しかし、0.37%を超えて添加すると強度は得られるものの靭性が著しく低下する。従って、本発明においてCの添加範囲は0.10〜0.37%とする。優れた靭性を得るには0.30%以下が好ましい。
【００２４】
Si:1%以下
Siは焼入れ性を向上させるとともに固溶強化により強度を上昇させる元素である。しかし、1%を超えて添加すると、熱延板において偏析帯であるバンド組織が著しくなるため靭性が劣化する。従って、本発明においてはSiの添加範囲は1%以下とする。また、優れた靭性を得るには0.5%以下が好ましい。
【００２５】
Mn:2.5%以下
Mnは焼入れ性を向上させるとともに固溶強化により強度を上昇させる元素である。しかし、2.5%を超える添加は、偏析帯であるマンガンバンドの生成が顕著となり靭性が劣化する。従って、本発明においてMnの添加範囲は2.5%以下とする。また、優れた靭性を得るには1.5%以下が好ましい。
【００２６】
P:0.1%以下
Pは焼入れ性を向上させるとともに固溶強化により強度を上昇させる元素である。しかし、Pは粒界に偏析し靭性を低下させる元素でもある。B添加により粒界偏析は抑制されるが、それでもPの0.1%を超える添加は粒界脆化を招き靭性が劣化する。よって、本発明においてはPの添加範囲は0.1%以下とする。また、優れた靭性を得るには0.05%以下が好ましい。
【００２７】
S:0.03%以下
Sは、硫化物を形成し靭性を低下させるため、低減しなければならない元素である。含有量が0.03%を超える場合、靭性が著しく劣化するため、0.03%以下に抑制しなければならない。よって、本発明においてSの添加範囲は0.03%以下とする。なお、優れた靭性を得るには0.02%以下が好ましい。
【００２８】
sol.Al:0.01〜0.1％
sol.Alは脱酸剤として用い鋼の清浄度を向上させる元素である。0.01%未満の添加は、清浄度が低下し介在物が増大し、靭性を低下させる。一方、0.1％を越える添加はAlNの形成が顕著となり、焼入れ時のオーステナイトが微細化し冷却時にフェライトが生成してしまい靭性が劣化する。よって、本発明においてsol.Alの添加範囲は0.01〜0.1％とする。なお、優れた靭性を得るには0.03〜0.07％が好ましい。
【００２９】
N:0.0005〜0.0050％
NはBNを形成し加熱時のオーステナイトの粒成長を抑制し靭性を向上させる重要な元素であり、少なくとも0.0005％以上が必要である。一方、0.0050％を越える添加はBNのみならずAlNの形成も顕著となり、焼入れ時のオーステナイトが微細化し冷却時にフェライトが生成してしまい靭性が劣化する。よって、本発明においてNの添加範囲は0.0005〜0.0050％とする。
【００３０】
B:0.0003〜0.0050％
Bは焼入れ性を高めるとともに、BNを形成しオーステナイトの粗大化を抑制し靭性を向上させる重要な元素である。しかし、添加量が0.0003％未満の場合、十分な効果が得られない。一方、0.0050％を超える添加は熱間圧延の負荷が高くなり操業性が低下するととともに、加工性が低下する。よって、本発明においてBの添加範囲は、0.0003〜0.0050％とする。なお、極めて優れた効果を得るには0.0010〜0.0030％が好ましい。
【００３１】
14B/10.8N:0.50以上
14B/10.8Nは、焼入れ条件の変動(靭性の安定性)に対して大きな影響を及ぼす比率である。そこで、焼入れ後の靭性に及ぼす14B/10.8Nの影響について調査した。
【００３２】
ベース成分として、C=0.16%、Si=0.01%、Mn=0.75%、P=0.015%、S=0.012%、sol.Al=0.040%とし、N=0.0020〜0.0028%、B=0.0003〜0.0028%、14B/10.8N=0.19〜1.30の化学成分を有する鋼を溶製し、次いで、加熱温度:1200℃、熱延仕上温度:880℃、中間温度:710℃、巻取温度:640℃で熱延し、酸洗後、冷圧率:50%、焼鈍温度:700℃×2minで1.2mmtの冷延板を製造した。次いで、得られたサンプルについて高周波焼入後の靭性を評価した。
【００３３】
高周波焼入れは、平板(幅35mm×長さ300mm)に対し高周波コイルを移動させながら加熱・焼入れを実施した。図1に高周波焼入れの実施態様を示す。この時の加熱温度は、900℃の低温とし、加熱時間は、900℃までの通電時間を4秒とした。
【００３４】
また、冷却開始時間は、通常行われる即冷却とし0.5秒と、焼入れ安定性を評価するために1.5秒、3秒の3パターンを実施した。
【００３５】
高周波焼入れ後の評価としては、シャルピー衝撃試験を実施した。シャルピー衝撃試験は、図2に示すような試験片形状にて、試験温度:-50℃、n=3で行った。
【００３６】
得られた結果を図3に示す。図3はシャルピー衝撃吸収エネルギーに及ぼす冷却開始時間と14B/10.8Nの影響を示す図である。図3より、14B/10.8Nが0.50以上で、冷却開始時間が3秒においても安定して高いシャルピー衝撃吸収エネルギーが得られることがわかる。
【００３７】
また、14B/10.8Nが0.50未満の場合、焼入れ加熱時の固溶B量が十分確保されず、加熱後の冷却開始時間の遅れるような場合、フェライトが生成し靭性低下を招く。
【００３８】
よって、生産上のバラツキを低減し安定して高い靭性を得るために、14B/10.8Nは0.50以上とする。
【００３９】
Ni、Cr、Mo:添加する場合1種以上を合計1%以下
Ni、Cr、Moは焼入れ性向上の元素であり、1種以上を添加しても良い。しかし、過剰な添加はコスト増を招くため、Ni、Cr、Moの1種以上を合計1%以下とする。
【００４０】
なお、本発明において、加熱時のオ−ステナイト粒の粗大化抑制のためにNbを0.1%以下、Vを0.1%以下、および延性向上のためにCaを0.01%以下添加しても良い。また、耐食性向上のためにCuを1%を超えない範囲で添加しても良い。
【００４１】
また、本発明において、上記元素以外は実質的にＦｅであり、本発明の作用効果を無くさない限り、不可避不純物をはじめ、他の微量元素を含有するものが本発明の範囲に含まれ得ることを意味する。
【００４２】
次に、析出物について限定理由を説明する。
【００４３】
BN平均粒径:0.1μm以上
BNは、焼入れ加熱時のオーステナイト粒の粗大化を抑制する析出物である。BN平均粒径が0.1μm未満の場合、900℃以上の加熱時に溶解してしまいオーステナイトの粒成長を抑制することができない。よって、本発明においてBN平均粒径は、0.1μm以上とする。なお、上限は靭性の点から1μm以下が好ましい。
【００４４】
次に、ミクロ組織について限定理由を説明する。
【００４５】
焼入れ後の旧オーステナイト粒径:2〜25μm
焼入れ後の旧オーステナイト粒径、即ち焼入れ後に測定される変態前の旧オーステナイト粒径は、靭性に大きな影響を及ぼす。旧オーステナイト粒径が2μm未満の場合、加熱後冷却時に一部フェライトが生成しフェライトとオーステナイト界面の応力集中に起因して靭性が低下する。一方、25μmを越えるような粗大粒の場合、粒界脆化が顕著となり従来のJSC980Y(鉄連規格)より靭性が低下する。よって、本発明において焼入れ後の旧オーステナイト粒径は、2〜25μmとする。
【００４６】
次に製造方法の限定理由について説明する。
【００４７】
巻取温度:720℃以下
熱間圧延での巻取温度については、720℃を超えるとパーライトのラメラ間隔が大きくなり、焼入性が低下するとともに、焼入時にセメンタイトが溶け残り靭性が低下する。よって、本発明において、熱間圧延での巻取温度は720℃以下とする。
【００４８】
熱延後の球状化焼鈍温度:640℃以上Ac1変態点以下
熱延鋼板を酸洗した後、セメンタイトを球状化し、優れた加工性と焼入性を得るため球状化焼鈍を行うことができる。焼鈍温度が640℃未満の場合、セメンタイトの球状化が不十分となり、効果が得られない。一方、焼鈍温度がAc1変態点を超える場合、部分的にオーステナイト化して冷却中に粗大なパーライトを生成し、加工性が低下するとともに、焼入性も低下する。また、焼入れ時にセメンタイトが溶け残り靭性が低下する。よって、本発明において熱延後に球状化焼鈍を行う場合は、焼鈍温度を640℃以上Ac1変態点以下とする。
【００４９】
冷間圧延時の圧下率:30%以上
冷間圧延の圧下率(冷圧率)は、30%未満であると焼鈍後に未再結晶部が残るとともに、セメンタイトの球状化が不十分となり、軟質化が得られず加工性が劣化する。よって、冷間圧延の冷圧率は、30%以上とする。冷圧率の上限は、特に規定しないが、圧延機への負荷が大きくならないように、80%以下とするのが好ましい。
【００５０】
冷間圧延後の焼鈍温度:640℃以上Ac1変態点以下
冷間圧延後の焼鈍については、熱延後の球状化焼鈍を省略した場合は、ここで球状化焼鈍を行う。冷間圧延後の球状化焼鈍の焼鈍温度は、前述の熱延後の球状化焼鈍と同様、640℃以上Ac1変態点以下とする。
【００５１】
熱延後の球状化焼鈍を行った場合は、ここで再結晶焼鈍を行う。冷間圧延後の再結晶焼鈍の焼鈍温度は、600℃未満では未再結晶部が残り加工性が低下する。一方、焼鈍温度がAc1変態点を超える場合、部分的にオーステナイト化して冷却中に粗大なパーライトを生成し、加工性が低下するとともに、焼入性も低下する。また、焼入れ時にセメンタイトが溶け残り靭性が低下する。よって、本発明において冷間圧延後の再結晶焼鈍を行う場合は、焼鈍温度を600℃以上Ac1変態点以下とする。
【００５２】
対象とする薄鋼板は、熱延鋼板あるいは冷延鋼板のいずれでも良いが、本発明においては冷延鋼板とする。本発明鋼板を製造する場合、素材鋼は、例えば転炉、電気炉等により溶製される。鋼片の製造は造塊-分塊圧延法、連続鋳造法、薄スラブ鋳造法、ストリップ鋳造法のいずれでも構わない。
【００５３】
熱延プロセスはスラブ加熱後圧延する方法、連続鋳造後短時間の加熱処理を施してあるいは前記加熱工程を省略して直ちに圧延する方法のいずれでもよいが、優れた表面品質を付与するためには、一次スケールのみならず熱間圧延時に生成する二次スケールについても十分に除去するのが好ましい。なお、熱間圧延中においては、バーヒーターにより加熱を行ってもよい。
【００５４】
仕上圧延終了温度は、組織の均一性からAr3変態点以上とすることが好ましい。また、組織の均一化を目的として、仕上圧延後1秒以内に200℃/秒以上の急速冷却を行ってもよい。巻取温度はBN形成の観点から500℃以上とするのが好ましい。500℃未満ではBNが微細化し焼入れ加熱時に溶解してしまい、オーステナイトが粗大化し靭性が劣化する。一方、巻取温度の上限はスケール生成増大による酸洗性の低下から700℃以下が好ましい。
【００５５】
冷間圧延時の圧延率(冷圧率)は80%以下とするのが好ましい。冷圧率が80%を超えるような高い冷圧率の場合、圧延負荷が高くなりすぎるため生産性を低下させる。このときの冷間圧延はタンデム圧延、リバース圧延のいずれでも良い。
【００５６】
冷間圧延後に行われる再結晶焼鈍における焼鈍温度は、再結晶の観点から少なくとも650℃以上が必要で、850℃を超えるとパーライトが粗大化し加工性が低下する。そのため、焼鈍温度は650〜850℃とするのが好ましい。なお、再結晶焼鈍を行う方法としては、連続焼鈍、箱焼鈍、または溶融亜鉛めっき処理に先行する連続熱処理のいずれでもよい。
【００５７】
本発明に係る薄鋼板は、適宜、表面処理(化成処理、溶融亜鉛めっき、合金化溶融亜鉛めっき)が施されて使用されてもよい。
【００５８】
[参考例1]
表１に示す鋼番1から12の化学成分組成を有する鋼を溶製し、次いで表2に示す製造条件に従って熱間圧延あるいは熱間圧延-焼鈍を行い、2.4mmtの熱延板を製造した。このようにして製造した熱延板について引張試験(JIS 5号、C方向(圧延方向に垂直))、BNの平均粒径測定および高周波焼入れ特性を調査した。
【００５９】
BN平均粒径は、レプリカ法によりBNを抽出し、透過電子顕微鏡により析出物を撮影し、サンプル数：500個をマイクロアナライザーを用いて測定した。
【００６０】
高周波焼入れは、平板(幅35mm×長さ300mm)に対し高周波コイルを移動させながら加熱・焼入れを実施した。図1に高周波焼入れの実施態様を示す。この時の加熱温度は900℃の低温とし、加熱時間は900℃までの通電時間を4秒とした。
【００６１】
冷却開始時間は、通常行われる即冷却として0.5秒と、焼入れ安定性を評価するために3秒の2パターンを実施した。
【００６２】
高周波焼入れ後の評価として、引張試験(JIS 5号、C方向(圧延方向に垂直))、シャルピー衝撃試験、旧オーステナイト粒径測定を実施した。シャルピー衝撃試験は、図2に示すような試験片形状にて、試験温度:-50℃、n=3で行った。また、熱延板の板厚を1.2mmtに研削加工し、後述の冷延板と同一形状とした。なお、シャルピー衝撃試験値は、同一条件で試験を実施したJSC980Yレベルの0.4kgm以上を合格とした。
【００６３】
旧オーステナイト粒径は、サンプルの板厚断面を研磨・腐食後、光学顕微鏡にてミクロ組織を撮影し、マイクロアナライザーを用いて平均粒径を測定した。
【００６４】
上記より得られた結果を表3に示す。
【００６５】
表3より、成分、14B/10.8N、BN平均粒径、旧オーステナイト粒径が本範囲内であるNo.A、B、C、E、Gは、焼入れ後の特性として980MPa以上の強度を有し、焼入れ後の冷却開始時間にかかわらず安定してJSC980Y以上(0.4kgm以上)のシャルピー衝撃吸収エネルギーが得られ、優れた靭性が得られていることが明らかとなった。
【００６６】
特に、C、Si、Mn、P、Sが低く、sol.Alが0.03〜0.07%、Bが0.0010〜0.0030%であるNo.A、Bはシャルピー衝撃吸収エネルギーが0.5kgm以上であり、極めて優れた靭性が得られていることがわかった。
【００６７】
一方、Cが本発明範囲外で低いNo.Hは強度が低く、Cが本発明範囲外で高いNo.Iと、Si、Pが本発明範囲外で高いNo.Jと、Mn、Sが本発明範囲外で高いNo.Kは、シャルピー衝撃吸収エネルギーが低く、靭性が劣化している。
【００６８】
sol.Al、Nが本発明範囲外で高いNo.Lは、旧オーステナイト粒径が本発明範囲外で小さく、冷却開始時間が遅い場合、シャルピー衝撃吸収エネルギーが低く、靭性が劣化している。
【００６９】
Bが本発明範囲外で低く、かつ、BN平均粒径が本発明範囲外であるNo.Mは、旧オーステナイト粒径が本発明範囲外で粗大化し、靭性が劣化している。14B/10.8Nが本発明範囲外で小さいNo.Nは、冷却開始時間が遅い場合、シャルピー衝撃吸収エネルギーが低く、靭性が劣化している。
【００７０】
巻取温度が本発明範囲外で高いNo.Dは、焼入時にセメンタイトが溶け残り、シャルピー衝撃吸収エネルギーが低く靭性が劣化している。焼鈍温度が本発明範囲外で高いNo.Fは、部分的にパーライトが生成し、シャルピー衝撃吸収エネルギーが低く靭性が劣化している。
【００７１】
【表１】
2005350776.tif 000003
【００７２】
【表２】
2005350776.tif 000004
【００７３】
【表３】
2005350776.tif 000005
【実施例１】
【００７４】
表1に示す鋼番1から12の化学成分組成を有する鋼を溶製し、次いで表4に示す製造条件に従って熱間圧延-冷間圧延-焼鈍を行い、1.2mmtの冷延板を製造した。
【００７５】
このようにして製造した冷延板について、参考例1と同様に、引張試験、BN平均粒径測定、および高周波焼入れ特性を調査した。結果を表5に示す。
【００７６】
表5より、熱延鋼板の場合と同様に、成分、14B/10.8N、BN平均粒径、旧オーステナイト粒径が本範囲内であるNo.a、c、d、e、hは、焼入れ後の特性として980MPa以上の強度を有し、焼入れ後の冷却開始時間にかかわらず安定してJSC980Y以上(0.4kgm以上)のシャルピー衝撃吸収エネルギーが得られ、優れた靭性が得られていることが明らかとなった。
【００７７】
特に、C、Si、Mn、P、Sが低く、sol.Alが0.03〜0.07%、Bが0.0010〜0.0030%であるNo.a、c、dはシャルピー衝撃吸収エネルギーが0.5kgm以上であり、極めて優れた靭性が得られていることがわかった。
【００７８】
一方、BN平均粒径が本発明範囲外で小さいNo.bは旧オーステナイト粒径が小さく、冷却開始時間が遅い場合、シャルピー衝撃吸収エネルギーが低く靭性が劣化している。
【００７９】
また、Cが本発明範囲外で低いNo.iは強度が低く、Cが本発明範囲外で高いNo.jと、Si、Pが本発明範囲外で高いNo.kと、Mn、Sが本発明範囲外で高いNo.lは、シャルピー衝撃吸収エネルギーが低く、靭性が劣化している。
【００８０】
sol.Al、Nが本発明範囲外で高いNo.mは、旧オーステナイト粒径が本発明範囲外で小さく、冷却開始時間が遅い場合、シャルピー衝撃吸収エネルギーが低く、靭性が劣化している。
【００８１】
Bが本発明範囲外で低く、かつ、BN平均粒径が本発明範囲外であるNo.nは、旧オーステナイト粒径が本発明範囲外で粗大化し、靭性が劣化している。14B/10.8Nが本発明範囲外で小さいNo.oは、冷却開始時間が遅い場合、シャルピー衝撃吸収エネルギーが低く靭性が劣化している。
【００８２】
巻取温度が本発明範囲外で高いNo.fは、焼入時にセメンタイトが溶け残り、シャルピー衝撃吸収エネルギーが低く靭性が劣化している。冷間圧延後の焼鈍温度が本発明範囲外で高いNo.gは、部分的にパーライトが生成し、シャルピー衝撃吸収エネルギーが低く靭性が劣化している。
【００８３】
【表４】
2005350776.tif 000006
【００８４】
【表５】
2005350776.tif 000007
【図面の簡単な説明】
【００８５】
【図１】高周波焼入れの一実施態様を示す図である。
【図２】シャルピー衝撃試験における試験片形状の一施態様を示す図である。
【図３】シャルピー衝撃吸収エネルギーに及ぼす冷却開始時間と14B/10.8Nの影響を示す図である。
【図１】
2005350776.tif 000008
【図２】
2005350776.tif 000009
【図３】
2005350776.tif 000010